(57)【特許請求の範囲】
【請求項１】
極性モノマー含量が１０〜５０重量％、透湿係数が０．００５ｇ／ｍ／ｄａｙ以上であるエチレン・ビニルエステル共重合体、エチレン・不飽和カルボン酸エステル共重合体、エチレン・不飽和エステル・一酸化炭素共重合体から選ばれるエチレン・極性モノマー共重合体と、アルキレンオキサイド化合物、多価アルコール、アクリル酸系化合物から選ばれる親水性化合物とからなり、透湿係数が０．０２ｇ／ｍ／ｄａｙ以上である透湿性材料。
【発明の詳細な説明】
【０００１】
【発明の属する技術分野】
本発明は、エチレン・極性モノマー共重合体と親水性化合物の組成物からなる透湿性材料に関する。
【０００２】
【従来の技術】
紙おむつや生理用品のような衛生材料、コート等の衣料品、ある種の食品や花卉の包装材料などにおいて、湿分を選択的に通過せしめる透湿性材料が使用されつつある。その代表的なものが、微粉末状無機質充填剤を配合したポリオレフィンをシート成形した後延伸して得られる微多孔性フイルムである。このタイプの透湿性材料においては、透湿度を高くするため孔径を大きくしすぎると耐水性が低下するが、上記製法によれば透湿性の度合と耐水性の度合のバランスをとるための孔径の調節が難しく、往々にして耐水性が犠牲になることがあった。また無機質充填剤の配合量が多くなるとシート強度が弱くなり、成形加工性が損なわれた。さらに微多孔性であるため、臭気成分が殆ど通過することが衛生材料分野では嫌われていた。
【０００３】
このような微多孔性型透湿性材料と異なるものとして、ポリエーテル単位を相当量で分子内に含有するポリエステルエラストマー、ポリアミドエラストマー、ウレタン系エラストマーなどのフイルムからなる透湿性材料が知られているが、これらは高価であり、また用途によっては柔軟すぎ、かつ粘着性が高くてブロッキングし易いなどの問題点があった。
【０００４】
【発明が解決しようとする課題】
そこで本発明の目的は、透湿度、柔軟度などを容易に調節することができ、かつ機械的強度、成形加工性、耐水性等に優れ、ブロッキングトラブルのない無孔型の透湿性材料を提供することにある。本発明の他の目的は、透明性、接着性に優れ、押出コーティングによって種々の基材に積層することが可能な透湿性材料を提供することにある。
【０００５】
【課題を解決するための手段】
すなわち本発明は、極性モノマー含量が１０〜５０重量％、透湿係数が０．００５ｇ／ｍ／ｄａｙ以上であるエチレン・ビニルエステル共重合体、エチレン・不飽和カルボン酸エステル共重合体、エチレン・不飽和エステル・一酸化炭素共重合体から選ばれるエチレン・極性モノマー共重合体と、アルキレンオキサイド化合物、多価アルコール、アクリル酸系化合物から選ばれる親水性化合物とからなり、透湿係数が０．０２ｇ／ｍ／ｄａｙ以上である透湿性材料に関する。
【０００６】
【発明の実施の形態】
本発明において使用されるエチレン・極性モノマー共重合体は、極性モノマー含量が１０〜５０重量％、好ましくは１５〜４５重量％、透湿係数が０．００５ｇ／ｍ／ｄａｙ以上、好ましくは０．０１ｇ／ｍ／ｄａｙ以上のものである。上記エチレン・極性モノマー共重合体においては、極性モノマーの種類によっても若干異なるが、極性モノマー含量が上記範囲より少ないものは一般に透湿係数が小さく、しかも親水性化合物との親和性に乏しいので親水性化合物を多量に配合しても透湿係数の大きい組成物を得ることが難しい。また極性モノマー含量があまりに多いものは機械的強度が小さく、またブロッキングし易くなる傾向がある。
【０００７】
上記エチレン・極性モノマー共重合体の極性モノマーとしては、酢酸ビニル、プロピオン酸ビニルのようなビニルエステル、アクリル酸メチル、アクリル酸エチル、アクリル酸イソプロピル、アクリル酸イソブチル、アクリル酸ｎブチル、アクリル酸イソオクチル、メタクリル酸メチル、メタクリル酸イソブチル、マレイン酸ジメチル等の不飽和カルボン酸エステル、一酸化炭素などの一種又は二種以上などを例示することができる。
【０００８】
上記不飽和カルボン酸の塩としては、リチウム、ナトリウム、カリウムなどの１価金属、マグネシウム、カルシウム、亜鉛などの多価金属の塩などを挙げることができる。
【０００９】
エチレン・極性モノマー共重合体としてより具体的には、エチレン・酢酸ビニル共重合体のようなエチレン・ビニルエステル共重合体、エチレン・アクリル酸メチル共重合体、エチレン・アクリル酸エチル共重合体、エチレン・メタクリル酸メチル共重合体、エチレン・アクリル酸イソブチル共重合体、エチレン・アクリル酸ｎブチル共重合体のようなエチレン・不飽和カルボン酸エステル共重合体、エチレン・酢酸ビニル・一酸化炭素共重合体、エチレン・アクリル酸ｎブチル・一酸化炭素共重合体のようなエチレン・不飽和エステル・一酸化炭素共重合体などを代表例として例示することができる。
【００１０】
このようなエチレン・極性モノマー共重合体としては、成形加工性、機械的強度などを考慮すると、１９０℃、２１６０ｇ荷重におけるメルトフローレートが０．０５〜５００ｇ／１０分、とくに０．１〜１００ｇ／１０分のものを使用するのが好ましい。これらエチレン・極性モノマー共重合体の多くは、高温、高圧下のラジカル共重合により得ることができる。
【００１１】
本発明においては、上記エチレン・極性モノマー共重合体に親水性化合物が配合される。親水性化合物は、有機あるいは無機の化合物であって、例えば、架橋ポリエチレングリコール、ポリアルキレンオキサイド、クラウンエーテルのようなアルキレンオキサイド化合物、エタノール、エチレングリコール、グリセリン、ジグリセリン、トリグリセリン、ペンタエリスリトール、ソルビトール、フェノール、クレゾール、ナフトール、レゾルシン、ハイドロキノン、２，４−ジヒドロキシ安息香酸、ポリエチレングリコール、ポリプロピレングリコール、ポリビニルアルコールのような水酸基含有化合物、ポリアクリル酸ナトリウム、ポリアクリル酸ナトリウム架橋物、ポリアクリルアミドのようなアクリル酸系化合物などを例示することができる。これらの中では、とくにアルキレンオキサイド化合物や水酸基含有化合物の使用が好ましく、とりわけグリセリン、ジグリセリン、トリグリセリンのような多価アルコール、ポリエチレングリコール又は架橋ポリエチレングリコールの使用が最も好ましい。これらは勿論、２種以上併用することができる。
【００１２】
これら親水性化合物の効果的な配合量は、その種類やエチレン・極性モノマー共重合体の種類によっても異なるが、コスト、フイルム加工性、透湿性能などを考慮すると、エチレン・極性モノマー共重合体と親水性化合物の合計１００重量部当り、１〜５０重量部、とくに２〜２５重量部の範囲が好ましく、所望の透湿度になるような範囲で配合される。本発明においては、エチレン・極性モノマー共重合体は親水性化合物との相溶性に優れるため、透明かつフイルム強度に優れる配合物を得ることができる。
【００１３】
本発明の透湿性材料には必要に応じ、種々の添加剤を配合することができる。このような添加剤の例としては、酸化防止剤、熱安定剤、光安定剤、紫外線吸収剤、顔料、染料、滑剤、ブロッキング防止剤、帯電防止剤、防黴剤、抗菌剤、難燃剤、難燃助剤などを挙げることができる。
【００１４】
エチレン・極性モノマー共重合体に親水性化合物を配合するには、常法によって行うことができる。最も一般的には、エチレン・極性モノマー共重合体の溶融条件下に親水性化合物を混練する方法である。また親水性化合物として耐熱性に難のあるものを使用する場合には、エチレン・極性モノマー共重合体を水あるいは極性溶媒のような適当な媒体に微分散または溶解させておき、これに親水性化合物を混合し、適当な基材に塗布、乾燥する方法によって両者の配合物を得ることもできる。
【００１５】
本発明に係る透湿性材料としては、透湿係数が０．０２ｇ／ｍ／ｄａｙ以上、好ましくは０．０４ｇ／ｍ／ｄａｙ以上のものが使用される。一般には厚みが１〜１００μｍ、好ましくは５〜７０μｍのフイルム状で使用するのが好ましく、また充分な耐水性を示すためには、耐水度が１０００ｍｍＨ2Ｏ以上の水準を示す厚みのものを使用すればよい。またとくにおむつ分野においては、同時に透湿係数が０．１ｇ／ｍ／ｄａｙ以上となる基材と積層して使用するのが望ましい。
【００１６】
本発明の透湿性材料をフイルム状で使用する場合、種々の基材に積層して使用することができる。このような基材の例としては、織布、不織布、紙、各種合成樹脂フイルム、アルミニウム箔のような金属箔、木材などを例示することができる。透湿性材料を基材に積層する方法としては、透湿性材料を基材に押出コーティングする方法、上記のような透湿性材料の溶液又は分散液を基材上に塗布する方法、透湿性フイルムと基材を貼り合わせる方法などを採用することができる。
【００１７】
本発明の透湿性材料を加工するに当たって、基材との接着性を向上させるために高温での加工が要求される場合には、極性モノマーとして不飽和カルボン酸エステルを有するものが好ましい。さらに用途において最終製品に柔軟な風合いが求められる場合には、ビニルエステルまたは不飽和カルボン酸エステルを極性モノマーとして有するエチレン・極性モノマー共重合体を用いることが望ましい。
【００１８】
本発明の透湿性材料の具体的な用途例としては、紙おむつのギャザーやバックシート、生理用品、医療用ディスポーザルシート、手術用・処置用ガウン裏地、絆創膏などの医療衛生材料、コート、スポーツ衣料等の衣料品、食品や花卉の包装材料や青果物の鮮度保持フイルム、結露防止フイルム、ルーフィング材、透湿壁紙、床材のような建材、土木用シート、農園芸用フィルムのような農業用資材などに使用することができる。
【００１９】
【実施例】
次に実施例により本発明をさらに詳細に説明する。尚、実施例及び参考例で用いた原料及び透湿係数測定方法は以下の通りである。
【００２０】
１  原料
ＥＥＡ−１：アクリル酸エチル含量１９重量％のエチレン・アクリル酸エチル共重合体（メルトフローレート（ＭＦＲ）５ｇ／１０分）
ＥＥＡ−２：アクリル酸エチル含量３４重量％のエチレン・アクリル酸エチル共重合体（メルトフローレート（ＭＦＲ）２５ｇ／１０分）
ＥＶＡ−１：酢酸ビニル含量１９重量％のエチレン・酢酸ビニル共重合体（ＭＦＲ２．５ｇ／１０分）
ＥＶＡＣＯ：酢酸ビニル含量２４重量％、一酸化炭素含量１０重量％のエチレン・酢酸ビニル・一酸化炭素共重合体（ＭＦＲ３５ｇ／１０分）
ＥｎＢＡＣＯ：アクリル酸ｎブチル含量３０重量％、一酸化炭素含量１０重量％のエチレン・アクリル酸ｎブチル・一酸化炭素共重合体（ＭＦＲ２５ｇ／１０分）
ＬＤＰＥ：低密度ポリエチレン（ＭＦＲ３．７ｇ／１０分）
架橋ＰＥＧ：架橋ポリエチレングルコール（商品名アクアコークＴＱＷ７  住友精化（株）製）
Ｎａ−ＰＡＡ：ポリアクリル酸ナトリウム（商品名アラソーブＳ−３３０  荒川化学（株）製）
【００２１】
２  透湿係数測定方法
５０μｍのフイルムサンプルを使用し、カップ法（ＪＩＳ  Ｚ０２０８）にて測定。測定雰囲気：４０℃×９０％ＲＨ
【００２２】
３  相溶性評価方法
５０μｍのフイルムサンプルを使用してヘイズを測定（ＪＩＳ  Ｋ７１０５）し、その値をもとに相溶性を評価した。評価基準としては、ヘイズの値が１０未満の場合に○、１０以上２０未満の場合に△、２０以上の場合に×とした。
【００２３】
［実施例１〜６、参考例１〜７］
表１に示す重合体原料(参考例１〜７)及びそれに表１に示す親水性化合物を２０重量％を配合した重合体組成物（実施例１〜６）から、インフレーション法により厚さ５０μｍのフイルムを作製し、その透湿係数を測定した。結果を表１に示す。
【００２４】
【表１】
0004965017.tif 000002
【００２５】
【発明の効果】
本発明によれば、透湿度や柔軟度の調節が容易な透湿性材料が提供できる。このような透湿性材料は、機械的強度、透明性、耐ブロッキング性等にも優れており、衛生材料、包装材料、その他各種用途に供することができる。